(57)【要約】      （修正有）【課題】ＥＵＶリソグラフィに用いるマスクブランク及びその製造方法を提供する。【解決手段】マスクブランクをＥＵＶリソグラフィにおいてマスクとして用いられコーティングが施されている前面と導電性コーティングから成る背面を備える基板で構成する。導電性コーティングはドイツ工業規格ＤＩＮ５８１９６−５、ＤＩＮ５８１９６−４及びＤＩＮ５８１９６−６に従った評価において特に耐磨耗性かつ強接着性なものであり、また最小導電性であることで特徴づけられるものである。導電性コーティング処理はイオンビームスパッタリングにより行う。背面上の導電性コーティングは耐磨耗性かつ強接着性であるので、磨耗を起こすことなく静電保持装置（チャック）を用いてマスクブランクを把持、保持、及び操作することが可能である。【選択図】なし【特許請求の範囲】
【請求項１】
ＥＵＶリソグラフィにおいてマスクとして用いられるコーティング処理された前面と導電性コーティングから成る背面を備える基板から構成される、ＥＵＶリソグラフィに用いるマスクブランク。
【請求項２】
前記基板が極めて熱膨張係数の低い材料から成ることを特徴とする請求項１項記載のマスクブランク。
【請求項３】
厚さ約１００ｎｍの層を備え、前記導電性コーティングの抵抗度が少なくとも約１０−７Ωｃｍ、より好ましくは少なくとも約１０−６Ωｃｍ、さらに好ましくは少なくとも約１０−５Ωｃｍであることを特徴とする請求項１項記載のマスクブランク。
【請求項４】
前記導電性コーティングの布を用いた磨耗に対する耐久性が少なくともＤＩＮ５８１９６−５（ドイツ工業規格）に定めるカテゴリー２に該当することを特徴とする請求項１項記載のマスクブランク。
【請求項５】
前記導電性コーティングのイレーザーを用いた磨耗に対する耐久性が少なくともＤＩＮ５８１９６−４（ドイツ工業規格）に定めるカテゴリー２に該当することを特徴とする請求項１項記載のマスクブランク。
【請求項６】
ＤＩＮ５８１９６−６（ドイツ工業規格）に従った接着テープ試験において測定される前記導電性コーティングの接着強度がほぼ剥離０％に匹敵することを特徴とする請求項１項記載のマスクブランク。
【請求項７】
前記基板がシリカガラスまたはセラミックガラスから成ることを特徴とする請求項１項記載のマスクブランク。
【請求項８】
少なくとも前記前面に、誘電性二重層、特にＭｏ／Ｓｉ二重層、及び１層のクロム層または１層のＥＵＶ吸収性層の系から成るコーティングが処理されることを特徴とする請求項１項記載のマスクブランク。
【請求項９】
前記誘電性二重層がイオンビーム蒸着、特にイオンビームスパッタリングによって処理されることを特徴とする請求項８項記載のマスクブランク。
【請求項１０】
前記前面及び背面がほぼ同一のコーティングを有することを特徴とする請求項１項記載のマスクブランク。
【請求項１１】
前面と背面を備えるＥＵＶリソグラフィに用いるマスクブランクのコーティング方法であって、ＥＵＶリソグラフィにおいてマスクとして用いるコーティングが前記前面へ処理され、導電性コーティングが前記背面へ処理されることを特徴とする前記方法。
【請求項１２】
前記基板が極めて熱膨張係数の低い材料から成る基板として与えられることを特徴とする請求項１１項記載の方法。
【請求項１３】
前記導電性コーティングが厚さ約１００ｎｍの層を形成し、また前記導電性コーティングの抵抗が少なくとも約１０−７Ωｃｍ、より好ましくは少なくとも約１０−６Ωｃｍ、さらに好ましくは少なくとも約１０−５Ωｃｍとなるように処理されることを特徴とする請求項１１項記載の方法。
【請求項１４】
ＤＩＮ５８１９６−５（ドイツ工業規格）に従った布を用いた磨耗に対する前記導電性コーティングの耐久性が少なくともカテゴリー２に該当するように前記導電性コーティングが処理されることを特徴とする請求項１１項記載の方法。
【請求項１５】
ＤＩＮ５８１９６−４（ドイツ工業規格）に従ったイレーザーを用いた磨耗に対する前記導電性コーティングの耐久性が少なくともカテゴリー２に該当するように前記導電性コーティングが処理されることを特徴とする請求項１１項記載の方法。
【請求項１６】
ＤＩＮ５８１９６−６（ドイツ工業規格）に従った接着テープ試験において測定される前記導電性コーティングの接着強度がほぼ剥離０％に匹敵するように前記導電性コーティングが処理されることを特徴とする請求項１１項記載の方法。
【請求項１７】
少なくとも前記前面に、誘電性二重層、特にＭｏ／Ｓｉ二重層、及び１層のクロム層または１層のＥＵＶ吸収性層の系から成るコーティングが処理されることを特徴とする請求項１１項記載の方法。
【請求項１８】
前記誘電性二重層がイオンビーム蒸着、特にイオンビームスパッタリングによって処理されることを特徴とする請求項１７項記載の方法。
【請求項１９】
前記前面及び背面がほぼ同一のコーティングを有することを特徴とする請求項１１項記載の方法。
【発明の詳細な説明】
【技術分野】
【０００１】
本発明はＥＵＶリソグラフィ(極端紫外リソグラフィ)において用いられるマスクブランク及びその製造方法に関する。
【背景技術】
【０００２】
マイクロエレクトロニクスにおいて絶えずより高い集積密度を得るためには、より短波長の暴露波長を用いることが必要である。将来３５ｎｍ未満の構造物を製造するためには僅か１３ｎｍあるいはそれより短い波長が用いられると予測される。このため、リソグラフィ暴露用マスクの製造が基本的な重要性をもっている。マスクは、マスク中のどんな僅かな誤差であってもすべてのチップへ複製されてしまうため、実質的に無欠陥であることが要求される。従ってマスクに汚染を生ずるあらゆる汚染源は可能な限り最大限除去される必要がある。
そのためには、極めて正確なマスク製造技術及び磨耗や粒子形成を可能な限り防止すべく極めて慎重なマスクブランクの保持及び操作が要求される。マスクブランクの汚染による損失を考慮すれば、製造方法におけるどんな小さな改善であっても半導体製造における品質向上にとって重要なものとなる。それゆえ、マスクブランクの製造及び取り扱いに関わる方法が比較的複雑であってもまた高コストであっても驚くには当たらない。何故なら、半導体製造の目的が可能な限り低い不合格品率で可能な限り高度な集積密度を達成することにあるからである。
【発明の開示】
【発明が解決しようとする課題】
【０００３】
本発明はＥＵＶリソグラフィにおいて使用されるマスクブランクにおいて、汚染及びマスク誤差による損失を従来以上に減少できるようにすることを目的とする。本発明はかかる特徴を有するマスクブランクの製造方法を提供することもさらに目的としている。
【課題を解決するための手段】
【０００４】
本発明においてはＥＵＶリソグラフィにおいて使用するマスクブランクが提供されているが、このマスクブランクは前面と背面を備える基板から成り、このＥＵＶリソグラフィにおいてマスクとして使用される前面にはコーティングが施されている。本発明においては、前記基板背面は導電性コーティングを有している。かかる構成により、マスクブランクを汚染及び粒子形成の危険性に対して有利性を発揮する驚くほど簡潔な設計とすることが可能になっている。本発明によれば、前記基板は好ましくは熱膨張係数の極めて低い材料から成る。
【０００５】
本発明に係るマスクブランクは静電保持装置（静電チャック）を用いて該マスクブランクの背部の、かつ、大きな平らな部分で保持することができる。この静電保持装置は前記基板背面の大きな平らな部分で接触しているため、保持のために小さな保持力しか必要とされない。そのため磨耗が減じられ、従って汚染が生ずる危険性も減じられる。さらに、本発明に係るマスクブランクを極めて穏やかに保持しまた取り扱うことが可能になっている。前記静電保持装置及び／またはマスクブランク背面へ印加された電位を有利に制御でき、また穏やかにオン・オフ切り換えが可能である。これにより、マスクブランクに対する急激な加力が大幅に防止され、磨耗はさらに減じられ、粒子形成もさらに低減される。又、例えばマスクブランクが湾曲あるいは伸張状態にある場合に、前記したマスクブランクと静電保持装置との大きな平らな接触を利用してマスクブランクを真っ直ぐ引っ張り、応力を減ずることに利用することも可能である。
【０００６】
ＤＩＮ５８１９６−５（ドイツ工業規格）に従った前記導電性コーティングの布での磨耗に対する耐久性は、好ましくは少なくともカテゴリー２である。例えマスクブランクあるいはそれから作られるマスクが半導体製造中の例えば置き換えまたは保全作業中に手あるいは取り扱い器具によって保持されても、あるいはマスクブランクまたはマスクがさらに他の処理行程において使用されても、前記背面上のコーティングは極めて耐磨耗性であるため実質的に磨耗は起こらない。
【０００７】
ＤＩＮ５８１９６−４（ドイツ工業規格）に従った前記導電性コーティングのイレーザーでの磨耗に対する耐久性は、好ましくは少なくともカテゴリー２である。例えマスクブランクあるいはそれから作られるマスクが半導体製造中に例えば手あるいは器具によってかすられてもあるいは保持されても、あるいはマスクブランクまたはマスクがさらに他の処理行程において使用されても、本発明によれば前記背面上のコーティングは極めて耐磨耗性であるため実質的に磨耗は起こらない。
【０００８】
ＤＩＮ５８１９６−６（ドイツ工業規格）に従った粘着テープ試験における前記導電性コーティングの粘着強度はほぼ０％の剥脱または表層剥離に相当する。例え接着性物体が例えば交換あるいは保全作業中にマスクブランクあるいはそれから作られたマスクと接触しても、前記背面上の導電性コーティングのいずれの部分も実質的に剥脱や表層剥離を起こすことはない。もしかかる剥脱等が起これば、汚染や厄介な磨耗が起こることとなる。総括すれば、本発明に係るマスクブランク及びそれから作られるマスクは保全上の問題なく高い信頼性をもって取り扱いできる利点を有することが確認されている。
【０００９】
前記基板は、好ましくは、例えば変性シリカガラスあるいは変性セラミックガラス等の極めて低い熱膨張係数をもつ材料から成る。本特許出願の目的に照らして、前記用語「極めて低い熱膨張係数をもつ材料」とは、特定の温度範囲において有意な膨張を起こさない、あるいは少なくとも大きな熱膨張を起こさない材料を意味すると理解されるべきである。およそ摂氏０〜５０°Ｃの温度範囲内において、前記極めて低い熱膨張係数をもつ材料の熱膨張係数は好ましくは約±１００ｐｐｂ／Ｋ未満であり、より好ましくは約±３０ｐｐｂ／Ｋ未満であり、さらに好ましくは約±５ｐｐｂ／Ｋ未満である。これは、前記温度範囲において、特にリソグラフィ暴露法においての使用及び前記層の耐磨耗性に関して特に有利な性質を備えたマスクブランクを製造できるからである。
本発明に従って好ましく用いられる膨張ゼロの材料の特性に関しては、本願中にそれらの内容を特に記載して例示した以下の特許出願、ＤＥ−ＯＳ−１９０２４３２、ＵＳ４，８５１，３７２、ＵＳ５，５９１，６８２及びＤＥ１０１６３５９７．４を参照されたい。
【００１０】
ケイ酸チタンガラス（９２．５％ＳｉＯ２及び７．５％ＴｉＯ２）から成るＵＬＥ（超低膨張性）材料であるＣｏｒｎｉｎｇ（登録商標）７９７１を前記極めて熱膨張係数の低い材料として用いることも可能である。この材料は純粋な液体四塩化ケイ素と四塩化チタンを混合し、それらの蒸気を燃焼炉中へ噴出させ反応させることによって製造される。このガラスの液滴を回転中の回転台上へ沈着させる。１週間かけて直径約１７０ｃｍ、厚さ約１５ｃｍのブランクを製造する。この方法によって得られたガラス組成物は超低熱膨張係数をもつ特徴を有する。
【００１１】
適切な光学的性質を得るため、少なくともマスクブランクの前面へコーティングが施される。このコーティングは誘電性の二重層、特にモリブデン・シリコン二重層及び１層のクロム層または１層のＥＵＶ光を吸収する他の層から成る。このようなコーティングを行うことにより、驚くほど高い耐磨耗性を備え、特に約１３ｎｍまで短波長とされたＥＵＶリソグラフィにおける使用に適したマスクブランクを製造することが可能となる。
好ましくは、前記誘電性二重層に対してイオンビーム蒸着、特にイオンビームスパッタリング処理を行ってこれら層を極めて均質かつ無欠陥な層に形成し、これによりコーティングが高度な反射性をもつよう確保する。総括すれば、かかる処理により極めて正確な結像光学部品及びマスクの提供が可能となる。コーティング方法に関しては、本願出願人の同時係属中の米国特許出願、出願番号Ｎｏ．１０／３６７，５３９、発明の名称「フォトマスクブランク、フォトマスク、マスクブランク及びマスクの方法及び装置、フォトマスクブランクの製造方法及び製造装置」、出願日２００３年２月１３日を参照されたい。尚、この出願の内容は参照のため本願出願書類に特に含めてある。
【００１２】
マスクブランクは、前面側及び背面側のコーティングがほぼ同じかあるいは部分的に同じである場合は、驚くほど簡略な方法で製造できる。つまり、同一のコーティング技術及び処理工程をマスクブランクの前面及び背面の双方に用いることが可能なのである。そのため、マスクブランクのコーティングが行われる処理チャンバー等を開く必要がなく、また他の処理チャンバーへマスクブランクを移す必要もないため、製造に要する時間が節約できるとともに汚染の危険性も減じられる。反対に、同一コーティングチャンバーにおいてマスクブランクを前記前面及び背面へ、あるいは部分的にコーティングすることも可能である。
【００１３】
静電保持装置を用いてマスクブランクをさらに確実に把持及び保持できるようにするため、厚さ約１００ｎｍの層を有する前記導電性コーティングの抵抗率は少なくとも約１０−３Ωｃｍ必要であり、マスクブランクの把持及び保持がより確実となるのでより好ましくは少なくとも約１０−４Ωｃｍ、またマスクブランクの把持及び保持がさらに確実となるので猶好ましくは少なくとも約１０−５Ωｃｍ、またマスクブランクの把持及び保持がさらに確実となるので猶好ましくは少なくとも約１０−６Ωｃｍ、またマスクブランクの把持及び保持がさらに確実となるので猶好ましくは少なくとも約１０−７Ωｃｍ、そしてマスクブランクの把持及び保持がさらに確実となるので猶好ましくは少なくとも約１０−８Ωｃｍであることが必要である。層の厚さが約１００ｎｍである場合、約１０−５Ωｃｍの抵抗率が特に好ましいことが見出されている。
【００１４】
本発明はさらにＥＵＶリソグラフィにおいて使用され、極めて低い熱膨張係数をもつ材料で作られかつ前面と背面を備えた基板から成るマスクブランクであって、ＥＵＶリソグラフィにおいてマスクとして使用する前記前面にはコーティングが施され、また前記背面には導電性コーティングが施されて構成されるマスクブランクの製造方法を提供するものである。
【発明を実施するための最良の形態】
【００１５】
以下に実施例を示して本発明の好ましい実施態様について説明する。以下の実施態様によって、本発明のさらなる特徴、利点、及び変形が当業者に明らかとなる。
本発明に係るマスクブランクは、高度に均質な光学ガラス、シリカガラス、セラミックガラス、あるいはそれらと同等な材料から成る基板から構成されている。熱膨張性に関し、前記基板は好ましくは実質的に膨張ゼロの材料から成る。マスクブランクは好ましくは例えば端部の長さが約１５ｃｍである矩形形状を有する。尚、前記マスクブランクはもちろん他の形状、例えば円形であってもよい。前記基板は僅か十分の数ナノメートルレベルの精密度で研磨される。先行技術から既知であるように、前記基板の前面には、構造的干渉による反射放射線の増幅に関するブラッグ反射条件を満たす誘電性二重層系が形成される。本発明に従った１３．４ｎｍの暴露波長の例は、約２．８ｎｍの厚さのモリブデン層と約４ｎｍの厚さのシリコン層から成る約５０のモリブデン・シリコン二重層から成っている。暴露に用いられる波長に適合する適当な誘電性多層系は当業者に公知である。
【００１６】
前記誘電性多層系表面には金属製マスク、特にクロム製マスクあるいは前記暴露放射線を吸収する他のＥＵＶ吸収体が処理される。前記金属層、特にクロム層は好ましくは構造化あるいはパターン化される。前記基板の前面は好ましくは全体に亘って導電性である。
【００１７】
本発明によれば、導電性コーティングが前記基板の背面に施されている。このコーティングは好ましくは前記背面の全面に施されるが、適当な方法によって例えば静電保持装置（静電チャック）の外形に適合した正方形のような環状に前記背面へ部分的に施すことも可能である。
【００１８】
前記導電性コーティングは、好ましくは前記基板の前面へ対応する導電性コーティングを形成するために用いた工程と同一の処理工程によって前記基板の背面へ処理される。かかる処理方式により、マスクブランクを少なくとも部分的に単一操作工程において製造することができる。このことは、蒸着チャンバー中の保護雰囲気あるいは真空状態を中断する必要がないことを意味している。誘電性多層コーティングを、好ましくは前記基板前面へ前記多層コーティングを処理した方法と同一の方法で前記基板背面へ処理することももちろん可能である。
【００１９】
前記基板及びコーティングは、ＥＵＶリソグラフィ（極端紫外リソグラフィ）において用いる可視波長域紫外部分の暴露波長に適合するように設計されている。将来におけるＥＵＶリソグラフィの一つの可能性は約１３ｎｍまで短くされた波長を用いることである。
マスクブランク前面のコーティングは最初は構造化されていないか、あるいはパターン化されていない。製造者の工場あるいはマスクブランクの受取者の工場における後続の処理工程において、前記コーティングはＥＵＶリソグラフィ用のマスクを提供できるように適当に構造化あるいはパターン化される。前記マスクブランクあるいはマスクを、例えばフォトレジストまたは保護ラッカーから成るレジストフィルムで被覆することも可能である。
前記基板背面には導電性コーティングが施されているので、静電保持装置を用いてマスクブランクを保持し及び取り扱うことが可能である。このマスクブランク背面上の導電性コーティングは、例えば輸送あるいは取り扱い中にマスクブランクからの静電荷の発生をより効果的な手法で防止する。
【００２０】
前記基板背面のコーティングに適する妥当な金属被覆特性を与えるすべての金属被覆方法を用いることが原則として可能である。イオンビーム蒸着、とりわけイオンビームスパッタリングが適することが見出されている。このコーティング方法では、イオンビームが目的物へと向けられると、該目的物の素材が真空中へ剥脱される。前記目的物をコーティング対象の基板へ近接して位置させ、基板をスパッタリングによって分離させた目的物で被覆する。このコーティング方法は比較的複雑かつ高コストを要するが、コーティング処理層は極めて均質となりまた無欠陥であるため、マスクあるいはマスクブランクのコーティングに特に適することが見出されている。イオンビーム蒸着を用いることにより金属、あるいは２種以上の金属あるいは誘電体の混合物を処理することが可能となる。前記金属及び誘電体のイオンビーム蒸着に関しては、本願出願人の同時継続中の米国特許出願、出願番号Ｎｏ．１０／３６７，５３９、発明の名称「フォトマスクブランク、フォトマスク、マスクブランク及びマスクの方法及び装置、フォトマスクブランクの製造方法及び製造装置」、出願日２００３年２月１３日を参照されたい。尚、この出願の内容は参照に供するため本願出願書類に特に含めてある。
【００２１】
上記方法により前記基板背面へ処理された導電性コーティングは特に磨耗及び耐久性に関するいくつかの有利な特性によって特徴づけられる。これら有利な特性については以下に述べる比較的複雑な一連の試験から構成されかつ特徴づけられる好ましい例示的実施態様を用いて説明する。
【００２２】
第一の例示的実施態様
厚さ約５０ｎｍないし１００ｎｍのクロム層をイオンビームスパッタリングによってマスクブランク背面へ処理する。前記背面上のコーティングの布により生ずる磨耗に対する耐久性をＤＩＮ５８１９６−５（ドイツ工業規格）に従って評価する。ＤＩＮ５８１９６−５（ドイツ工業規格）に従い、試料について特定の過酷な条件下（Ｈ２５：２５サイクル、Ｈ５０：５０サイクル）で試験を実施する。直径１０ｍｍの平坦な接触面をもつスタンプであって、その上にＤＩＮ６１６３１−ＭＢ−１２ＣＶ／ＣＯに従った４層のガーゼ帯布から成る布が拡げられている該スタンプへ４．５Ｎの加力を与えて前記試料表面上において少なくとも２０ｍｍ（１サイクル）の距離を前後へと引く。
前記負荷を与えた後、試料を脱脂綿及び溶媒を用いてＤＩＮ５８７５２（ドイツ工業規格）に従って清掃する。前記試料表面の反射性及び透過性について、背景がつや消しされた黒色の箱中で１００Ｗのフィラメントランプのもとに該試料を回わし及び傾けながら無倍率での肉眼による評価を行う。前記ランプと試料との間隔は約３０〜４０ｃｍとし、また前記ランプと眼との間隔は約２５ｃｍとする。
【００２３】
ＤＩＮ５８１９６−６（ドイツ工業規格）に従った評価は肉眼で確認可能な層破壊を評価する形で行われる。この評価結果は前記規格において定められた５つの耐久性等級のいずれかに当て嵌められる。前記耐久性等級を用いて前記層の接着状態の評価を行うことが可能である。ＤＩＮ５８１９６−５（ドイツ工業規格）によれば、カテゴリー１は可視的層破壊が皆無であることを指し、カテゴリー２は磨耗痕の影響によって散乱光が少量あることを指し、カテゴリー３は軽度の初期部分損傷があることを示すより多くの散乱光があることを指し、カテゴリー４は前記層に明瞭に認め得る部分損傷があることを指し、カテゴリー５はコーティングが基板に達するまで崩壊していることを指す。
【００２４】
前記基板についての評価をＤＩＮ５８１９６−５（ドイツ工業規格）に従って実施した。ストローク数は２５（苛酷度Ｈ２５）であった。２５試料について評価を行った。ＤＩＮ５８１９６−５に従った評価の結果、試料すべてがカテゴリー２あるいはそれより良好な評価を得た。
【００２５】
第二の例示的実施態様
前記第一の例示的実施態様において説明したものと同等のマスクブランクについてイレーザーによって生ずる磨耗に対する前記背面上コーティングの耐久性を測定するためＤＩＮ５８１９６−４（ドイツ工業規格）で試験を行った。ＤＩＮ５８１９６−４には使用されるイレーザー表面の調製（研がれたガラスディスク上をざらざらにしてイソプロパノールを用いて清掃する）及び試験実施（磨耗面の直径６．５−７ｍｍ、磨耗加力４．５Ｎ、磨耗長２０ｍｍ）に関して詳細に記載がある。前記イレーザーを前記背面上コーティング上で擦る。評価は肉眼で確認可能な層破壊の主観的評価によって行う。評価結果は前記ＤＩＮ５８１９６−５に定められた５つの耐久性等級のいずれかに当て嵌められる。この耐久性等級から層接着性が評価される。
【００２６】
カテゴリー１は確認可能な層の損傷がないことを指し、カテゴリー２は磨耗痕が確認できる程度に少量の散乱光が確認できることを指し、カテゴリー３は軽度の初期部分損傷があることを示すより多くの散乱光があることを指し、カテゴリー４は前記層に明瞭に認め得る部分損傷があることを指し、カテゴリー５はコーティングが基板に達するまで破壊していることを指す。
【００２７】
２０個の基板について評価を行い、イレーザーを前記背面コーティング上で擦る操作は２０回行った。その結果、試料すべてがカテゴリー２あるいはそれより良好な等級に該当する評価が得られた。
【００２８】
第三の例示的実施態様
前記第一の例示的実施態様において詳細に説明したものと同等のマスクブランクについてＤＩＮ５８１９６−６（接着テープを用いた接着強度試験）に従った試験方法によって試験を行い前記背面のコーティングの接着強度を測定した。ＤＩＮ５８１９６−６（ドイツ工業規格）に従い、試料を固定台（テーブル）上へ平らに置く。次いで、接着テープロールから少なくとも２５ｍｍ長の新しいテープ片を、気泡がなくまたテープが縁からはみ出さないように指で押しながら試験対象面へ貼り付ける。前記接着テープはポリエステル製で少なくとも幅が１２ｍｍあるものでなければならない。前記接着テープの接着力はテープ幅２５ｍｍ当たり（９．８±０．５）Ｎなければならない。１分後、前記テープの突出端を片手で掴み、他方の手で試料を台上にしっかり保持しながらテープを試験面に対して垂直方向へ引っ張り外す。苛酷度に従って、テープをゆっくりと２〜３秒以内（苛酷度Ｋ１）に、あるいは急激に１秒未満で（苛酷度Ｋ２）剥がす。この評価は肉眼で確認可能な層破壊を前記面へのテープの接着によってひき起こされる剥離率で表わす方式によっている。
【００２９】
本試験では２０個の基板を評価に供した。接着テープは１秒未満で急激に（苛酷度Ｋ２）引っ張り外した。試料すべてがほぼ０％の剥離率を示した。
【００３０】
第四の例示的実施態様
前記第一の例示的実施態様において詳細に説明したものと同等のマスクブランクについて表面抵抗を測定する２つの方法を用いて測定した。下記の表面抵抗値は前記ディスクの中心部分において得られた値である。各試験において、各電流について２回測定を行った。
【００３１】
【表１】
2004320035.tif 000002
【００３２】
さらに小さい０．５ｍＡの電流を用いて前記中心点から電流測定を開始した場合、前記中心点から１ｃｍの点において下記のようなオームでの表面抵抗値が測定された。
２６．２８６６             ２６．２７０３
２６．２７２８
２６．３０６８             ２６．２５２０
前記層の抵抗率を算出するためには、前記表面抵抗へ前記層の厚さを乗算しなければならない。従って例えば層厚が４０ｎｍであれば、
２６．２７２８Ω×４０ｎｍ＝１０５μΩｃｍと算出される。
前記背面上コーティングの導電性も同様な方式で算出可能である。前記した実施態様において、前記スパッタリングされたクロム層あるいはＥＵＶ吸収性層の厚さはもちろんことなっていてもよいが、例えば約３０ｎｍないし約１００ｎｍの範囲内、より好ましくは約４０ｎｍないし約９０ｎｍの範囲内、さらに好ましくは約５０ｎｍないし約７０ｎｍの範囲内である。
上記のように、ＤＩＮ５８１９６（ドイツ工業規格）の規格、特に試験方法及び評価方法を本願に含めた。